(57)【要約】【課題】光輝感のある化粧板を得る。【解決手段】熱硬化性樹脂を主な成分とする樹脂液に光学干渉繊維を分散させた光学繊維入り樹脂液を、樹脂含浸パターン紙上に塗布し、樹脂含浸コア紙とともに積層し、熱圧成形する。光学干渉繊維の配合割合は、樹脂液の固形分１００重量部に対して、４〜３０重量部としする。光学干渉繊維は屈折率の異なる２種類のポリマー層を扁平断面の長軸方向と平行に交互に積層したものを用い、ポリマーの組み合わせとしては、ポリエステル−脂肪族ポリアミド系、ポリエステル−とポリメチルメタクリレート系とする。【選択図】  なし【特許請求の範囲】
【請求項１】
熱硬化性樹脂を主な成分とする樹脂液に光学干渉繊維を分散させた光学繊維入り樹脂液を、樹脂含浸パターン紙上に塗布し、樹脂含浸コア紙とともに積層し、熱圧成形してなることを特徴とする光輝性化粧板。
【請求項２】
該光学干渉繊維の配合割合が、該樹脂液の固形分１００重量部に対して、４〜３０重量部であることを特徴とする請求項１記載の光輝性化粧板。
【発明の詳細な説明】
【０００１】
【産業上の利用分野】
本発明は、光輝性化粧板に関する。
【０００２】
【特許文献１】特公昭６３−２２９８０号公報
【特許文献２】特開平３−１２１８４５号公報
【特許文献３】特公平５−７６４２６号公報
【０００３】
【従来の技術】
従来、光輝性を有する熱硬化性樹脂化粧板としては、パターン紙にアルミ粉、銅粉、マイカ粉等の無機質粉末を混抄したもの（特公昭６３−２２９８０号公報）や、表面保護層となるオーバーレイ紙中に偏光性を有する１ｍｍ角あるいは０．２〜２．５ｍｍの細長状小片の合成樹脂輝度物質を抄き込んだ化粧板（特開平３−１２１８４５号公報）や、オーバーレイ紙中にパール片又は雲母片微粒子状物表面に酸化チタンを溶融被覆した平均粒径が１０〜６０μｍの顔料を混入した化粧板（特公平５−７６４２６号公報）が知られている。
【０００４】
【発明が解決しようとする課題】
しかしながら、金属系の無機質粉末を用いた化粧板は、表面が斑点状になりやすく、光輝性にやや欠けるという欠点があった。
また、偏光性を有する合成樹脂輝度物を用いた化粧板は、偏光性は有するが、光輝性が弱く、雲母片の表面を酸化チタンで被覆した顔料を用いた化粧板は、光輝性が十分でなく、またパターン紙が濃い色（例えば黒色）の場合は光輝性を呈すが、薄く淡い色調のパターン紙の場合では十分な光輝性を呈すとは言い難いという欠点があった。
【０００５】
【課題を解決するための手段】
本発明はかかる状況に鑑み検討されたもので以下のことを特徴とする。すなわち、請求項１記載の発明は、熱硬化性樹脂を主な成分とする樹脂液に光学干渉繊維を分散させた光学繊維入り樹脂液を、樹脂含浸パターン紙上に塗布し、樹脂含浸コア紙とともに積層し、熱圧成形してなることを特徴とする光輝性化粧板である。
また、請求項２記載の発明は、該光学干渉繊維の配合割合が、該樹脂液の固形分１００重量部に対して、４〜３０重量部であることを特徴とする請求項１記載の光輝性化粧板である。
以下、本発明について、詳細に説明する。
【０００６】
樹脂含浸パターン紙は、化粧板用の化粧紙にジアリルフタレート樹脂、アミノーホルムアルデヒド樹脂、不飽和ポリエステル樹脂などの熱硬化性樹脂を主成分とする樹脂液を含浸し、乾燥したものが用いられる。中でもアミノ−ホルムアルデヒド樹脂が好適で、特に耐熱性に優れるメラミン−ホルムアルデヒド樹脂が好ましい。
【０００７】
樹脂含浸パターン紙上には、前記同様の熱硬化性樹脂を主な成分とする樹脂液に、光学干渉繊維を分散させた光学繊維入り樹脂液が塗布される。
光学干渉繊維の配合割合は樹脂液の固形分１００重量部に対して４〜３０重量部とするのが望ましく、配合割合が下限に満たないと仕上がった製品の光輝性が乏しく、上限を超えると樹脂液中で均一に分散しずらく、製品の光輝性がバラツクので好ましくない。
光学干渉繊維を分散させた光学干渉繊維入り樹脂液を塗布する手段としては、リバースコート、グラビアコート、バーコート、カーテンフローコート、ナイフコートなど公知のコーティング方法が採用される。
光学繊維入り樹脂の塗布量は、８０〜１２０ｇ／ｍ２の範囲とするのが望ましく、塗布量が下限に満たないと仕上がった製品の光輝性が乏しく、上限を超えると均一な塗布が困難になりやすく、製品の光輝性がバラツクので好ましくない。生産方法としては、化粧紙を含浸処理した後、塗布するといった一連の作業で行うことが望ましいが、化粧紙を含浸処理し、裁断もしくは巻き取って、別の工程で塗布してもよい。
【０００８】
前記の光学干渉繊維は、屈折率の異なる２種類のポリマー層を扁平断面の長軸方向と平行に交互に薄膜積層して得られる光輝材で、長さは２０〜１０００μｍである。
屈折率が異なることで、高い光学干渉効果を得ることができ、また、扁平比が大きい程、光の干渉に有効な面積を大きく取ることができる。好ましい扁平比は３〜１２であり、扁平比が３未満では、高い光学干渉効果を得ることが困難で、一方１２を超えると折れ曲がりやすくなる。
【０００９】
ポリマーとしては、ポリエチレンテレフタレート、ポリブチレンテレフタレート、ポリエチレンナフタレート等の芳香族ポリエステル、ポリエチレン、ポリプロピレン等のポリオレフィン、ポリカーボネート、ポリスチレン、ポリメタクリレート、脂肪族ポリアミド、芳香族ポリアミド等のポリアミド等から、所望の屈折率に応じて適宜選択すればよく、好ましいの組み合わせとしては、例えば、ポリエチレンナフタレートを主成分とするポリエステル（高屈折率ポリマー）とナイロン６、ナイロン６，６、ナイロン６，１２、ナイロン１１、ナイロン１２などの脂肪族ポリアミド（低屈折率ポリマー）、また、ポリエチレンテレフタレートを主成分とするポリエステル（高屈折率ポリマー）とポリメチルメタクリレート（低屈折率ポリマー）が挙げられる。
【００１０】
層の厚みは０．０２〜０．３μｍであることが好ましく、厚みがこの範囲外では、期待する干渉効果を得ることはできない。交互積層数としては、とくに限定されないが、光の反射干渉性および透過性の面から、５層以上、とりわけ１０〜１５０層の範囲が望ましい。
【００１１】
樹脂含浸コア紙は、化粧板用のクラフト紙、不織布などのコア紙にフェノール樹脂、アミノ−ホルムアルデヒド樹脂、不飽和ポリエステル樹脂などの熱硬化性樹脂を主成分とする樹脂液を含浸した通常公知のものが用いられる。
【００１２】
フェノール樹脂は、フェノール類とアルデヒド類とをフェノール性水酸基１モルに対してアルデヒド類を１〜１．３モルの割合で塩基性触媒下にて反応させて得られるもので、フェノール類としては、フェノール、クレゾール、キシレノール、オクチルフェノール、フェニルフェノール、ビスフェノールＡ、ビスフェノールＳ、ビスフェノールＦなどが挙げられ、アルデヒド類としては、ホルムアルデヒド、パラホルムアルデヒド、グリオキザール、トリオキザールなどが挙げられる。
また、必要に応じてパラスルフォンアミド、桐油、燐酸エステル類、グリコール類などの可塑化を促す変性剤で変性されたものも適用でき、塩基性触媒としては、ナトリウム、カリウムなどのアルカリ金属、及びマグネシウム、カルシウムなどのアルカリ土類金属の酸化物や水酸化物、及びトリエチルアミン、トリエタノールアミンなどのアミン類、アンモニアが挙げられる。
【００１３】
アミノ−ホルムアルデヒド樹脂としてはアミノ化合物、例えばメラミン、尿素、ベンゾグアナミン、アセトグアナミンなどとホルムアルデヒドを反応させた初期縮合物のほか、メチルアルコール、ブチルアルコールなどの低級アルコ−ルによるエ−テル化、パラトルエンスルホンアミドなどの可塑化を促す反応性変性剤で変性されたものが適用でき、中でも耐熱性に優れるメラミン−ホルムアルデヒド樹脂が好ましい。
【００１４】
不飽和ポリエステル樹脂は、不飽和二塩基酸及び／又はその酸無水物と必要に応じて用いられるその他の飽和酸及び／又はその酸無水物とを含む酸成分と、多価アルコールとを窒素やアルゴンなどの不活性ガス雰囲気下で１６０〜２３０℃程度、好ましくは２１０〜２３０℃で常法に従い脱水縮合反応させ、重合性モノマー、例えばスチレンモノマーを加えたものである。
【００１５】
以下、本発明について、実施例、比較例を挙げて詳細に説明する。
【実施例】
実施例１
樹脂含浸コア紙
坪量１９８ｇ／ｍ２のクラフト紙にフェノール樹脂を主成分とする樹脂液を、式１に示す含浸率が５０％となるように含浸してフェノール樹脂含浸コア紙を得た。
【式１】
2004174951.tif 000002
樹脂含浸パターン紙
坪量１００ｇ／ｍ２の黒色無柄の化粧紙に、メラミン−ホルムアルデヒド樹脂を主な成分とする樹脂液を、式１に示す含浸率が１００％となるように含浸し、乾燥し、メラミン樹脂含浸パターン紙を得た。
光輝性化粧板
メラミン樹脂含浸パターン紙を製造する際に用いた樹脂液に、ＰＥＴ−ナイロン６系、扁平比６．０の光学干渉繊維を樹脂液の固形分１００重量部に対して１０重量部分散し、メラミン樹脂含浸パターン紙上にバーコート法により、９５ｇ／ｍ２塗布して乾燥させた後、フェノール樹脂含浸コア紙４枚とともに積層し、平板プレス機にて、温度１４０℃、圧力５０ｋｇ／ｍ２、時間８０分で熱圧成形した。
【００１６】
比較例１
実施例１において、ＰＥＴ−ナイロン６系の光学干渉繊維を樹脂液の固形分に対して３重量部分散した以外は同様に実施し、比較例１の化粧板とした。
【００１７】
比較例２
実施例１において、ＰＥＴ−ナイロン６系の光学干渉繊維を樹脂液の固形分に対して３２重量部分散した以外は同様に実施し、比較例２の化粧板とした。
【００１８】
比較例３
実施例１において、塗布量を７５ｇ／ｍ２とした以外は同様に実施し、比較例３の化粧板とした。
【００１９】
比較例４
実施例１において、塗布量を１３０ｇ／ｍ２とした以外は同様に実施し、比較例４の化粧板とした。
【００２０】
比較例５
実施例１において、ナイロン６−ＰＥＴ系の光学干渉繊維を分散させた光学セに入り樹脂液を塗布しなかった以外は同様に実施して、比較例５の化粧板とした。
【００２１】
評価結果を表１に示す。
【表１】
2004174951.tif 000003
【００２２】
評価方法は以下の通りとした。
光輝性（目視にて確認）
○；均一な光輝感
△；不均一な光輝感
×；光輝感なし或いは光輝感に乏しい。
【００２３】
【発明の効果】
本発明で示したように、光学干渉繊維を分散させた樹脂液を樹脂含浸パターン紙上に塗布し、樹脂含浸コア紙とともに熱圧成形することにより、光の反射、干渉作用により、染料、顔料などによる輝きとは異なる光輝性化粧板を得ることができる。